ПОЛУЧЕНИЕ ДИОКСИДА ТИТАНА

1. Способ получения диоксида титана, заключающийся в том, что:
(i) подвергают титансодержащий остаток от выщелачивания этапу варки с концентрированной серной кислотой, и
(ii) затем подвергают этот остаток выщелачиванию в разбавленной серной кислоте для получения,
черного щелока, из которого затем получают диоксид титана, причем остаток от выщелачивания представляет собой остаток от соляно-кислотного выщелачивания руды титаномагнетитового типа.
2. Способ по п. 1, в котором диоксид титана используют для получения пигмента диоксида титана.
3. Способ по п. 1 или 2, в котором концентрация соляной кислоты составляет:
(i) приблизительно от 15 мас.% до 32 мас.%, или
(ii) приблизительно от 15 мас.% до 20 мас.%.
4. Способ по любому из предыдущих пунков, в котором исходное сырье для выщелачивания руды титаномагнетитового типа является продуктом выщелачивания трехвалентного железа.
5. Способ по п. 4, в котором этап выщелачивания трехвалентного железа проводят с хлоридом трехвалентного железа.
6. Способ по п. 5, в котором концентрация хлорида трехвалентного железа составляет:
(i) приблизительно от 10 мас.% до 40 мас.%,
(ii) приблизительно от 25 мас.% до 35 мас.%, или
(iii) около 28 мас.%.
80
7. Способ по любому из предыдущих пунктов, в котором титансодержащий остаток от выщелачивания имеет P, равное:
(i) ≤125 мкм,
(ii) ≤45 мкм, или
(iii) <40 мкм.
8. Способ по любому из предыдущих пунктов, в котором извлечение титана в черный щелок составляет по меньшей мере 98%.
9. Способ по любому из предыдущих пунктов, в котором этап варки проводят при температуре:
(i) выше 175°C, или
(ii) около 190°C.
10. Способ по любому из предыдущих пунктов, в котором этап варки проводят в течение периода:
(i) приблизительно от 3 до 4 часов, или
(ii) около 3 часов.
11. Способ по любому из предыдущих пунктов, в котором смесь остатка от выщелачивания и концентрированной серной кислоты на этапе варки имеет соотношение приблизительно 1:1,27 (г/г).
2
12. Способ по любому из предыдущих пунктов, в котором на этапе варки (i) обеспечивают по меньшей мере 1,9 г концентрированной серной кислоты на каждый грамм TiO в титансодержащем остатке от выщелачивания.
13. Способ по любому из предыдущих пунктов, в котором разбавленная серная кислота на этапе выщелачивания (ii) представляет собой приблизительно 6% серную кислоту.
14. Способ по любому из предыдущих пунктов, в котором этап выщелачивания (ii) проводят при температуре около 60°C.
15. Способ по любому из предыдущих пунктов, в котором этап выщелачивания (ii) проводят в течение приблизительно 15 часов.
16. Способ по любому из предыдущих пунктов, в котором этап выщелачивания (ii) проводят при приблизительно 20% твердых веществ.
17. Способ по любому из предыдущих пунктов, в котором черный щелок извлекают из суспензии, полученной на этапе выщелачивания (ii), путем фильтрации, и твердые вещества промывают для извлечения титана.
18. Способ по любому из предыдущих пунктов, в котором этап варки (i) протекает автотермически.
19. Способ по любому из предыдущих пунктов, в котором этап варки (i) дополнительно включает в себя начальное разбавление кислоты.
20. Способ по п.19, в котором кислоту разбавляют водой приблизительно до 88-92%.
21. Способ по любому из предыдущих пунктов, в котором черный щелок передают на гидролиз и прокаливание для извлечения диоксида титана.